(57)【要約】      （修正有）【課題】透過率が高く、即ちカラー表示時の効率が高く、且つ耐光性に優れた特性を有するカラーフィルタを提供する。【解決手段】少なくとも（Ａ）透明樹脂、（Ｂ）光重合性モノマー（Ｃ）染料、（Ｄ）光開始剤、（Ｅ）溶剤を含有する感光性組成物において、前記（Ａ）透明樹脂が、共重合成分として、化学式（１）で示されるエチレン性不飽和単量体を３０〜８０重量％含有する感光性着色組成物。2011191609.tif 000007【選択図】図１
2011191609.tif 000002
【特許請求の範囲】
【請求項１】
少なくとも（Ａ）透明樹脂、（Ｂ）光重合性モノマー（Ｃ）染料、（Ｄ）光開始剤、（Ｅ）溶剤を含有する感光性組成物において、前記（Ａ）透明樹脂が、共重合成分として、下記化学式（１）で示されるエチレン性不飽和単量体を３０〜８０重量％含有することを特徴とする感光性組成物。
【化３】
2011191609.tif 000006
（式（１）において、Ｒ１は、水素原子またはメチル基を表し、Ｒ２ は、炭素数２〜１０のアルキレン基を表し、Ｒ３は、水素原子又はベンゼン環を含むこともある炭素数１〜２０のアルキル基を表す。ｎは１〜１５の整数を表す。）
【請求項２】
前記（Ａ）光重合性モノマーが、全固形分中に２０％〜５０％含有されることを特徴とする請求項１に記載の感光性組成物。
【請求項３】
前記（Ｃ）染料が、トリアリールメタン染料であることを特徴とする請求項１または請求項２に記載の感光性組成物。
【請求項４】
請求項１から請求項３のいずれか１項に記載の感光性組成物を用いて製造したことを特徴とするカラーフィルタ。
【請求項５】
請求項４に記載のカラーフィルタを用いたことを特徴とする液晶ディスプレイ及び有機ＥＬディスプレイ。
【発明の詳細な説明】
【技術分野】
【０００１】
本発明は、液晶ディスプレイや有機ＥＬディスプレイに使用するカラーフィルタを製造するための感光性組成物に関する。
【背景技術】
【０００２】
近年、情報機器の多様化等にともなって、従来から使用されているＣＲＴに比べて消費電力や空間占有体積が少ない平面表示ディスプレイのニーズが高まり、このような平面表示ディスプレイの一つとして液晶ディスプレイや有機エレクトロルミネッセンス(以下、有機ＥＬと記す。)素子を用いたカラーディスプレイが注目されている。
【０００３】
現在では、環境配慮としてカラーディスプレイにおいても、消費電力の低減が求められている。液晶ディスプレイの構造の概略を図１に示す。液晶ディスプレイは、カラーフィルタを形成した基板１とＴＦＴ９を形成したアレイ基板３とを対向させて張り合わせ、当該基板間に液晶２を封入し、基板の外側に偏光板とバックライト４を設置したものからなる。液晶ディスプレイの場合、液晶に電圧を印加して生じる複屈折性の変化を利用して、バックライト４からの光の透過率を変えて表示が出来ている。この場合、偏光板でバックライトの光を５０％遮断し、カラーフィルタで７０％の光を遮断することになる。その為、カラーフィルタとしては、より透過率の高いカラーフィルタが求められている（特許文献１）。
【０００４】
有機ＥＬディスプレイの概略図を図２に示す。有機ＥＬディスプレイのトップエミッション構造においては、液晶ディスプレイと同様に、1枚の基板５にカラーフィルタ６ａ．６ｂ、６ｃが形成され、対向する基板５にＴＦＴ９及び有機ＥＬ素子１４ａ，１４ｂ、１４ｃが形成され、2枚の基板間に接着層が設けられている。有機ＥＬディスプレイの重要な課題としては、素子の寿命拡大と消費電力の削減が挙げられる。その為、素子としては発光効率を向上することが活発に研究されている。
【０００５】
これまでは蛍光発光を利用した発光素子が主流であったが、その蛍光を放つために必要な一重項の生成確率は統計的に２５％であることが知られている。そのため、理論的には注入した電子と正孔のうちの１／４しか光として取り出すことが出来ないことになる。これに対し、励起三重項からの燐光を用いた有機ＥＬ素子が提案され（非特許文献１等参照）、近年では室温で燐光を示す材料の研究が盛んに行われている。
【０００６】
上記の通り、有機ＥＬ素子は、発光効率を向上させ、素子の寿命を拡大し、消費電力を削減することが重要な課題として取り組まれている。その意味で、色再現性の観点から見ると十分な品質が得られているとは言えない。その為、応急的にカラーフィルタが発光素子からの発光色を補正する役目を担うことになる。しかし、カラーフィルタにより色再現領域が拡大できても、カラーフィルタでＥＬ素子からの光を多く遮ってしまうと、ＥＬ素子の発光効率を向上させたことによる効果が薄くなる。その為、カラーフィルタとしては、より透過率の高いカラーフィルタが求められている。
【０００７】
従来のカラーフィルタにおいては、感光性組成物の着色剤としては、耐光性、耐熱性に優れる顔料が用いられてきた。ところが、顔料は耐光性、耐熱性に優れる反面、粒径が大きいため光散乱を起こし、透過率の点で限界があった。
【０００８】
そこで近年では、より透過率の高いカラーフィルタを得るために、染料を着色剤に用い
たカラーフィルタが開発されているが、染料は透過率が高い反面、耐光性に劣るといった問題を有する。
【先行技術文献】
【特許文献】
【０００９】
【特許文献１】特開２００５−４９６３６号公報
【非特許文献】
【００１０】
【非特許文献１】Ｍ．Ａ．Ｂａｌｄｏら, Ｎａｔｕｒｅ, ３９５巻, １５１頁（１９９８年）
【発明の概要】
【発明が解決しようとする課題】
【００１１】
本発明は、染料を使用しても耐光性の優れたカラーフィルタが製造できるカラーフィルタ用感光性組成物を提供することを課題とする。
【課題を解決するための手段】
【００１２】
上記の課題を解決する為に、請求項１に記載の発明は、少なくとも（Ａ）透明樹脂、（Ｂ）光重合性モノマー（Ｃ）染料、（Ｄ）光開始剤、（Ｅ）溶剤を含有する感光性組成物において、前記（Ａ）透明樹脂が、共重合成分として、下記化学式（１）で示されるエチレン性不飽和単量体を３０〜８０重量％含有することを特徴とする感光性組成物である。
【００１３】
【化１】
2011191609.tif 000003
【００１４】
（式（１）において、Ｒ１は、水素原子またはメチル基を表し、Ｒ２ は、炭素数２〜１０のアルキレン基を表し、Ｒ３は、水素原子又はベンゼン環を含むこともある炭素数１〜２０のアルキル基を表す。ｎは１〜１５の整数を表す。）
また、請求項２に記載の発明は、前記（Ａ）光重合性モノマーが、全固形分中に２０％〜５０％含有されることを特徴とする請求項１に記載の感光性組成物である。
【００１５】
また、請求項３に記載の発明は、前記（Ｃ）染料が、トリアリールメタン染料であることを特徴とする請求項１または請求項２に記載の感光性組成物である。
【００１６】
また、請求項４に記載の発明は、請求項１から請求項３のいずれか１項に記載の感光性組成物を用いて製造したことを特徴とするカラーフィルタである。
【００１７】
また、請求項５に記載の発明は、請求項４に記載のカラーフィルタを用いたことを特徴とする液晶ディスプレイ及び有機ＥＬディスプレイである。
【発明の効果】
【００１８】
本発明によれば、感光性組成物中に染料を含有しても、透明樹脂に含まれる特定の共重合成分を適正な範囲にすることで、透過率が高く、且つ耐光性に優れたカラーフィルタを得ることができ、またこのようなカラーフィルタを使用することによりカラー表示時の透過率を低下させず、低消費電力、長寿命で明るく鮮明なカラー画像を呈するカラーディスプレイを提供することができる。
【図面の簡単な説明】
【００１９】
【図１】液晶ディスプレイの簡略的な構造を説明するための図である。
【図２】有機ＥＬディスプレイの簡略的な構造を説明するための図である。
【発明を実施するための形態】
【００２０】
以下、まず本発明を要約し、次いで材料面の詳細、感光性着色組成物の一般的製法、カラーフィルタ基板の製造方法、実施例の順に詳述する。
【００２１】
本発明に係る感光性組成物は、その必須成分として、（Ａ）透明樹脂、（Ｂ）光重合性モノマー（Ｃ）染料、（Ｄ）光開始剤、（Ｅ）溶剤を含有するものである。また、界面活性剤、光増感剤などの添加剤を含有するものであっても良い。
【００２２】
そして、感光性組成物において、（Ａ）透明樹脂が、共重合成分として、下記に示す化学式（１）で示されるエチレン性不飽和単量体を３０〜８０重量％含有するということである。
【００２３】
透明樹脂に含まれる化学式（１）の共重合性分が３０重量%未満である場合には耐光性改善効果が十分でない。また、化学式（１）の共重合性分が８０重量％を越えると、他の共重合成分の割合が低下してしまうことで、カラーフィルタ作製時のアルカリ現像性の低下によるパターンの直線性不良や、カラーフィルタ自体の耐薬品性に問題が出てくる。
【００２４】
（光重合性モノマー）
光重合性モノマーは、露光光線の照射によって重合し、感光性組成物を用いて作製した着色感光層を現像液不溶性に変化させるものである。一般には、ラジカルにより重合が誘起されるモノマーである。
【００２５】
このような光重合性モノマーとしては、水酸基を有する（メタ）アクリレートと多官能イソシアネートを反応させて得られる多官能ウレタンアクリレートを用いることができる。
【００２６】
水酸基を有する（メタ）アクリレートとしては、２−ヒドロキシエチル（メタ）アクリレート、４−ヒドロキシブチル（メタ）アクリレート、トリメチロールプロパンジ（メタ） アクリレート、トリメチロールプロパントリ（メタ）アクリレート、ペンタエリスリトールトリ（メタ）アクリレート、ジトリメチロールプロパントリ（メタ）アクリレート、ジペンタエリスリトールペンタ（メタ）アクリレート、ジペンタエリスリトールヘキサ（メタ）アクリレート、ジペンタエリスリトールエチレンオキサイド変性ペンタ（メタ）アクリレート、ジペンタエリスリトールプロピレンオキサイド変性ペンタ（メタ）アクリレート、ジペンタエリスリトールカプロカラクトン変性ペンタ（メタ）アクリレート、グリセロールアクリレートメタクリレート、グリセロールジメタクリレート、２−ヒドロキシ− ３−アクリロイルプロピルメタクリレート、エポキシ基含有化合物とカルボキシ（メタ）アクリレートの反応物、水酸基含有ポリオールポリアクリレート等が挙げられる。
【００２７】
また、多官能イソシアネートとしては、トリレンジイソシアネート、ヘキサメチレンジイソシアネート、ジフェニルメチレンジイソシアネート、イソホロンジイソシアネート、ポリイソシアネート等が挙げられる。
【００２８】
また、本発明では、光重合性モノマーは全固形分中に２０％〜５０％であることが望ましい。なぜなら、２０％未満であると露光工程における感度が低下するため好ましくない。また、５０％よりも多いと、塗膜の表面付近が塗膜の深部に比べて著しく硬化するため、パターンの形状が逆テーパーとなるオーバーハングが起こりやすくなるためである。
【００２９】
（透明樹脂）
感光性組成物に用いる透明樹脂は、可視光領域の４００〜７００ｎｍの全波長領域において透過率が好ましくは８０％以上、より好ましくは９５％以上の樹脂である。透明樹脂に
は、熱可塑性樹脂、熱硬化性樹脂などの非感光性樹脂、および感光性樹脂が含まれる。透明樹脂には、必要に応じて、その前駆体である、放射線照射により硬化して透明樹脂を生成するモノマーもしくはオリゴマーを単独で、または２種以上混合して用いることができる。
【００３０】
非感光性透明樹脂は、エチレン性不飽和二重結合を有しない樹脂であり、熱可塑性樹脂としては、例えば、ブチラール樹脂、スチレンーマレイン酸共重合体、塩素化ポリエチレン、塩素化ポリプロピレン、ポリ塩化ビニル、塩化ビニル− 酢酸ビニル共重合体、ポリ酢酸ビニル、ポリウレタン系樹脂、ポリエステル樹脂、アクリル系樹脂、アルキッド樹脂、スチレン樹脂、ポリアミド樹脂、ゴム系樹脂、環化ゴム系樹脂、セルロース類、ポリブタジエン、ポリイミド樹脂等が挙げられる。また、熱硬化性樹脂としては、例えば、エポキシ樹脂、ベンゾグアナミン樹脂、ロジン変性マレイン酸樹脂、ロジン変性フマル酸樹脂、フェノール樹脂、メラミン樹脂、尿素樹脂等が挙げられる。但し、これらの樹脂はアルカリ可溶性を示さない。
【００３１】
現在、現像液としては、環境に対する影響の少ないアルカリ現像液が多く使用されている。このため、樹脂バインダーとしてアルカリ可溶型の樹脂を使用することが望ましい。アルカリ可溶型の非感光性透明樹脂とは、アルカリ水溶液に溶解する性質を持つ、エチレン性不飽和二重結合を有しない透明樹脂であり、例えば、カルボキシル基、スルホン基などの酸性官能基を有する重量平均分子量１０００〜５０００００、好ましくは５０００〜
１００００ の非感光性透明樹脂が挙げられる。酸性官能基の中では、カルボキシル基が好ましい。カラーフィルタ用着色組成物の分散安定化と現像性能向上を図るためには、非感光性透明樹脂の酸価が感光性透明樹脂の酸価より高いことが好ましく、このバランスにおいて、カラーフィルタ用着色組成物からなる透明着色塗膜のパターニング性が良好となり、安定した形状の透明着色画素が得られる。
【００３２】
このようなアルカリ可溶型の非感光性樹脂として具体的には、酸性官能基を有するアクリル樹脂、α−オレフィン−（無水）マレイン酸共重体、スチレン−（無水）マレイン酸共重合体、スチレン−スチレンスルホン酸共重合体、エチレン−（メタ）アクリル酸共重合体、イソブチレン−（無水）マレイン酸共重合体等が挙げられる。なかでも、酸性官能基を有するアクリル樹脂、α−オレフィン−（無水）マレイン酸共重合体、スチレン／（無水）マレイン酸共重合体およびスチレン スチレンスルホン酸共重合体から選ばれる少なくとも１ 種の樹脂が好適に用いられる。これらの中でも特に、酸性官能基を有するアクリル樹脂は耐熱性、透明性が高いことから、好適に用いられる。また、重量平均分子量が１０００〜５０万、好ましくは５０００〜１０万の樹脂が好ましく使用できる。
【００３３】
感光性樹脂としては、反応性官能基を有する線状高分子に、この反応性官能基と反応可能な置換基を有する（メタ）アクリル化合物、ケイヒ酸等を反応させて、エチレン不飽和二重結合を該線状高分子に導入した樹脂が挙げられる。また、反応性官能基を有する（メタ）アクリル化合物、ケイヒ酸等に、この反応性官能基と反応可能な置換基を有する線状高分子を反応させて、エチレン不飽和二重結合を該線状高分子に導入した樹脂が挙げられる。前記反応性官能基としては、水酸基、カルボキシル基、アミノ基等が例示でき、この反応性官能基と反応可能な置換基としては、イソシアネート基、アルデヒド基、エポキシ基等が例示できる。
【００３４】
また、スチレン−無水マレイン酸共重合物やα−オレフィン−無水マレイン酸共重合物等の酸無水物を含む線状高分子を、ヒドロキシアルキル（メタ）アクリレート等の水酸基を有する（メタ）アクリル化合物によりハーフエステル化したものも、感光性樹脂として使用できる。
【００３５】
光硬化の生じやすさを示す、感光性透明樹脂中に水酸基などを介して導入されるエチレン性不飽和二重結合の量は、得られる感光性透明樹脂の「二重結合当量」により示される。
本発明における感光性透明樹脂の二重結合当量は２００〜１２００であることが好ましく、３００〜９００であることがより好ましい。感光性透明樹脂の二重結合当量が２００未満の場合は、エチレン性不飽和二重結合を導入させる反応性の置換基を有するエチレン性不飽和単量体の比率が高くなり、諸特性を維持するのに十分な量の他のエチレン性不飽和単量体を共重合させることができない。１２００を越える場合は、エチレン性不飽和二重結合の数が少ないため十分な感度を得ることができない。また、感光性透明樹脂の重量平均分子量（Mw）は、好ましくは２０００〜２０００００、より好ましくは５０００〜５００００である。
【００３６】
本発明は、感光性透明樹脂または非感光性透明樹脂中に重合成分として化学式（１）で示されるエチレン性不飽和単量体を３０〜８０重量％含めることにより、耐光性に優れた特性を有するカラーフィルタを提供するものである。
【００３７】
【化２】
2011191609.tif 000004
【００３８】
（式（１）において、Ｒ１は、水素原子またはメチル基を表し、Ｒ２ は、炭素数２〜１０ のアルキレン基を表し、Ｒ３は、水素原子またはベンゼン環を含むこともある炭素数１〜２０のアルキル基を表す。ｎは１〜１５の整数を表す。）。
【００３９】
上記式（１）において、Ｒ１のアルキレン基の炭素数は、２〜３であることが好ましい。また、Ｒ２のアルキル基の炭素数は１〜２０であるが、より好ましくは１〜１０であり、Ｒ３のアルキル基はベンゼン環を含んでもよい。Ｒ３のアルキル基の炭素数が１〜１０のときはアルキル基が障害となり樹脂同士の接近を抑制し、染料への吸着／配向を促進するが、炭素数が１０を超えると、アルキル基の立体障害効果が高くなり、ベンゼン環の染料への吸着／配向までをも妨げる傾向を示す。この傾向は、Ｒ３のアルキル基の炭素鎖長が長くなるに従い顕著となり、炭素数が２０を超えると、ベンゼン環の吸着／ 配向が極端に低下する。Ｒ３ で表されるベンゼン環を含むアルキル基としては、ベンジル基、２−フェニル（イソ）プロピル基等を挙げることができる。
【００４０】
化学式（１）で示されるエチレン性不飽和単量体としては、フェノールのエチレンオキサイド（ＥＯ）変性（メタ）アクリレート、パラクミルフェノールのＥＯまたはプロピレンオキサイド（ＰＯ） 変性（メタ）アクリレート、ノニルフェノールのＥＯ変性（メタ）アクリレート、ノニルフェノールのＰＯ変性（メタ）アクリレート等が挙げられる。これら化合物のうち、パラクミルフェノールのＥＯまたはＰＯ変性（メタ）アクリレートは、上記ベンゼン環のπ電子の効果ばかりでなく、その立体的な効果も加わり、染料などの着色材に対してより良好な吸着／配向面を形成することができるので、より耐光性に対する効果が高い。
【００４１】
（染料）
本発明の（Ｃ）染料としては、アゾ染料、アントラキノン染料、インジゴイド染料、フタロシアニン染料、トリアリールメタン染料、オキサジン染料、チアジン染料、メチン染料、キノリン染料、ペリノン染料などを使用することができるが、より好ましくはトリアリールメタン染料を使用する。トリアリールメタン系染料としては、従来公知のトリアリールメタン系の着色染料を広く使用できるが、具体的には、メチルバイオレット、クリスタルバイオレット、ビクトリアブルーＢ、OIL  Blue６１３（オリエント化学工業社製）VALIFAST Blue 1621(オリエント化学社製)、SBN Blue 701(保土ヶ谷化学社製)及びこれらの誘導体が好ましい。これらトリアリールメタン系染料は単独又は２種以上組み合わせて使
用することができる。
【００４２】
（光開始剤）
（Ｄ）光開始剤としては、４-フェノキシジクロロアセトフェノン、４-ｔ-ブチル-ジクロロアセトフェノン、ジエトキシアセトフェノン、１-（４-イソプロピルフェニル）-２-ヒドロキシ-２-メチルプロパン-１-オン、１-ヒドロキシシクロヘキシルフェニルケトン、２-ベンジル-２-ジメチルアミノ-１-（４-モルフォリノフェニル）-ブタン-１-オン等のアセトフェノン系化合物、ベンゾイン、ベンゾインメチルエーテル、ベンゾインエチルエーテル、ベンゾインイソプロピルエーテル、ベンジルジメチルケタール等のベンゾイン系化合物、ベンゾフェノン、ベンゾイル安息香酸、ベンゾイル安息香酸メチル、４-フェニルベンゾフェノン、ヒドロキシベンゾフェノン、アクリル化ベンゾフェノン、４-ベンゾイル-４’-メチルジフェニルサルファイド等のベンゾフェノン系化合物、チオキサンソン、２-クロルチオキサンソン、２-メチルチオキサンソン、イソプロピルチオキサンソン、２．４-ジイソプロピルチオキサンソン等のチオキサンソン系化合物、２，４，６-トリクロロ-ｓ-トリアジン、２-フェニル-４，６-ビス（トリクロロメチル）-ｓ-トリアジン、２-（ｐ-メトキシフェニル）-４，６-ビス（トリクロロメチル）-ｓ-トリアジン、２-（ｐ-トリル）-４，６-ビス（トリクロロメチル）-ｓ-トリアジン、２-ピペニル-４，６-ビス（トリクロロメチル）-ｓ-トリアジン、２，４-ビス（トリクロロメチル）-６-スチリル-ｓ-トリアジン、２-（ナフト-１-イル）-４，６-ビス（トリクロロメチル）-ｓ-トリアジン、２-（４-メトキシ-ナフト-１-イル）-４，６-ビス（トリクロロメチル）-ｓ-トリアジン、２，４-トリクロロメチル-（ピペロニル）-６-トリアジン、２，４-トリクロロメチル（４’-メトキシスチリル）-６-トリアジン等のトリアジン系化合物、１，２-オクタンジオン、１-［４-（フェニルチオ）-２-（ｏ-ベンゾイルオキシム）］、ｏ-（アセチル）-Ｎ-（１-フェニル-２-オキソ-２-（４’-メトキシ-ナフチル）エチリデン）ヒドロキシルアミン等のオキシムエステル系化合物、ビス（２，４，６-トリメチルベンゾイル）フェニルホスフィンオキサイド、２，４，６-トリメチルベンゾイルジフェニルホスフィンオキサイド等のホスフィン系化合物、９，１０-フェナンスレンキノン、カンファーキノン、エチルアントラキノン等のキノン系化合物ボレート系化合物、カルバソール系化合物、イミダゾール系化合物、チタノセン系化合物等が挙げられる。これらは１種を単独であるいは２種以上を組み合わせて用いることができる。
【００４３】
光開始剤の使用量は、感光性組成物の全固形分量（溶剤以外の成分）を基準として０．５〜５０重量％が好ましく、より好ましくは３〜３０重量％である。
【００４４】
また増感剤として、α−アシロキシエステル、アシルフォスフィンオキサイド、メチルフェニルグリオキシレート、ベンジル、９，１０−フェナンスレンキノン、カンファーキノン、エチルアンスラキノン、４，４’−ジエチルイソフタロフェノン、３，３’，４，４’−テトラ（ｔ−ブチルパーオキシカルボニル）ベンゾフェノン、４，４’−ジエチルアミノベンゾフェノン等の化合物を併用することもできる。
【００４５】
（溶剤）
本発明の（Ｅ）溶剤としては、例えばシクロヘキサノン、エチルセロソルブアセテート、ブチルセロソルブアセテート、１−メトキシ−２−プロピルアセテート、プロピレングリコールモノメチルエーテルアセテート、ジエチレングリコールジメチルエーテル、エチルベンゼン、エチレングリコールジエチルエーテル、キシレン、エチルセロソルブ、メチル− ｎ −アミルケトン、プロピレングリコールモノメチルエーテルトルエン、メチルエチルケトン、酢酸エチル、メタノール、エタノール、イソプロピルアルコール、ブタノール、イソブチルケトン、石油系溶剤等が挙げられ、これらを単独でもしくは混合して用いる。
【００４６】
本発明の感光性組成物中に、界面活性剤などを添加しても良い。界面活性剤としては、パーフルオロアルキルリン酸エステル、パーフルオロアルキルカルボン酸塩等のフッ素界面活性剤、高級脂肪酸アルカリ塩、アルキルスルホン酸塩、アルキル硫酸塩等のアニオン系界面活性剤、高級アミンハロゲン酸塩、第四級アンモニウム塩等のカチオン系界面活性剤、ポリエチレングリコールアルキルエーテル、ポリエチレングリコール脂肪酸エステル、ソルビタン脂肪酸エステル、脂肪酸モノグリセリド等の非イオン界面活性剤、両性界面活性剤、シリコーン系界面活性剤等の界面活性剤を用いることができ、これらは組み合わせて用いてもよい。
必要に応じて、アニソール、ハイドロキノン、ピロカテコール、第三ブチルカテコール、フェノチアジン等の熱重合抑制剤や、可塑剤、接着促進剤、充填剤、消泡剤、レベリング剤等の慣用の添加物を加えることができる。
【００４７】
本発明のカラーフィルタは、印刷法またはフォトリソグラフィ法により、本発明の感光性組成物、を用いて透明基板上に各色のフィルタセグメントを形成することにより製造することができる。透明基材とは、透明性があり、ある程度の剛性があればとくに限定されるものではないが、ガラスやポリエステルやポリカーボネート、ポリメタクリル酸メチル、ポリエチレンテレフタレート、アクリル樹脂などのフィルム又は薄板を用いることができる。
【００４８】
現像に際しては、アルカリ現像液として炭酸ナトリウム、水酸化ナトリウム等の水溶液が使用され、ジメチルベンジルアミン、トリエタノールアミン等の有機アルカリを用いることもできる。また、現像液には、消泡剤や界面活性剤を添加することもできる。なお、紫外線露光感度を上げるために、上記着色レジスト材を塗布乾燥後、水溶性あるいはアルカリ可溶性樹脂、例えばポリビニルアルコールや水溶性アクリル樹脂等を塗布乾燥し酸素による重合阻害を防止する膜を形成した後、紫外線露光を行うこともできる。
【００４９】
以下に、本発明を実施例に基づいて説明するが、本発明はこれによって限定されるものではない。なお、実施例および比較例中、「部」とは「重量部」を意味する。
【００５０】
［樹脂の調整］
（透明樹脂の合成例１）
反応容器にシクロヘキサノン３７０部を入れ、容器に窒素ガスを注入しながら８０ ℃ に加熱して、同温度でメタクリル酸２０．０部、２−ヒドロキシエチルメタクリレート１５．０部、ベンジルメタクリレート２５．０部、n-ブチルメタクリレート１０.０部、化学式（１）の単量体としてパラクミルフェノールエチレンオキサイド変性アクリレート（東亜合成株式会社製「アクニックスM１１０」）３０．０部、２，２’-アゾビスイソブチロニトリル０．４部の混合物を２時間かけて滴下して重合反応を行った。滴下終了後、さらに８０ ℃ で３時間反応させた後、アゾビスイソブチロニトリル０．２部をシクロヘキサノン１０部に溶解させたものを添加し、さらに８０℃で１時間反応を続けて、透明樹脂共重合体溶液を得た。室温まで冷却した後、透明樹脂溶液約２ｇをサンプリングして１８０
℃ 、２０分加熱乾燥して不揮発分を測定し、先に合成した透明樹脂溶液に不揮発分が２０重量％になるようにシクロヘキサノンを添加して透明樹脂１を調製した。
【００５１】
（透明樹脂の合成例２）
反応容器にシクロヘキサノン３７０部を入れ、容器に窒素ガスを注入しながら８０ ℃ に加熱して、同温度でメタクリル酸２０．０部、２−ヒドロキシエチルメタクリレート１０．０部、ベンジルメタクリレート１５．０部、n-ブチルメタクリレート５.０部、化学式（１）の単量体としてパラクミルフェノールエチレンオキサイド変性アクリレート（東亜合成株式会社製「アクニックスM１１０」）５０．０部、２，２’-アゾビスイソブチロニトリル０．４部の混合物を２時間かけて滴下して重合反応を行った。滴下終了後、さらに８０ ℃ で３時間反応させた後、アゾビスイソブチロニトリル０．２部をシクロヘキサノン１０部に溶解させたものを添加し、さらに８０℃で１時間反応を続けて、透明樹脂共重合体溶液を得た。室温まで冷却した後、透明樹脂溶液約２ｇをサンプリングして１８０ ℃ 、２０分加熱乾燥して不揮発分を測定し、先に合成した透明樹脂溶液に不揮発分が２０重量％になるようにシクロヘキサノンを添加して透明樹脂２を調製した。
【００５２】
（透明樹脂の合成例３）
反応容器にシクロヘキサノン３７０部を入れ、容器に窒素ガスを注入しながら８０ ℃ に加熱して、同温度でメタクリル酸１５．０部、２−ヒドロキシエチルメタクリレート５．０部、ベンジルメタクリレート５．０部、n-ブチルメタクリレート５.０部、化学式（１）の単量体としてパラクミルフェノールエチレンオキサイド変性アクリレート（東亜合成株式会社製「アクニックスM１１０」）７０．０部、２，２’-アゾビスイソブチロニトリル０．４部の混合物を２時間かけて滴下して重合反応を行った。滴下終了後、さらに８０
℃ で３時間反応させた後、アゾビスイソブチロニトリル０．２部をシクロヘキサノン１０部に溶解させたものを添加し、さらに８０ ℃で１時間反応を続けて、透明樹脂共重合体溶液を得た。室温まで冷却した後、透明樹脂溶液約２ｇをサンプリングして１８０ ℃ 、２０分加熱乾燥して不揮発分を測定し、先に合成した透明樹脂溶液に不揮発分が２０重量％になるようにシクロヘキサノンを添加して透明樹脂３を調製した。
【００５３】
（透明樹脂の合成例４）
反応容器にシクロヘキサノン３７０部を入れ、容器に窒素ガスを注入しながら８０ ℃ に加熱して、同温度でメタクリル酸１０．０部、２−ヒドロキシエチルメタクリレート５．０部、ベンジルメタクリレート５．０部、化学式（１）の単量体としてパラクミルフェノールエチレンオキサイド変性アクリレート（東亜合成株式会社製「アクニックスM１１０」）８０．０部、２，２’-アゾビスイソブチロニトリル０．４部の混合物を２時間かけて滴下して重合反応を行った。滴下終了後、さらに８０ ℃ で３時間反応させた後、アゾビスイソブチロニトリル０．２部をシクロヘキサノン１０部に溶解させたものを添加し、さらに８０ ℃で１時間反応を続けて、透明樹脂共重合体溶液を得た。室温まで冷却した後、透明樹脂溶液約２ｇをサンプリングして１８０ ℃ 、２０分加熱乾燥して不揮発分を測定し、先に合成した透明樹脂溶液に不揮発分が２０重量％になるようにシクロヘキサノンを添加して透明樹脂４を調製した。
【００５４】
（透明樹脂の合成例５）
反応容器にシクロヘキサノン３７０部を入れ、容器に窒素ガスを注入しながら８０ ℃ に加熱して、同温度でメタクリル酸５．０部、２−ヒドロキシエチルメタクリレート５．０部、ベンジルメタクリレート５．０部、化学式（１）の単量体としてパラクミルフェノールエチレンオキサイド変性アクリレート（東亜合成株式会社製「アクニックスM１１０」）８５．０部、２，２’-アゾビスイソブチロニトリル０．４部の混合物を２時間かけて滴下して重合反応を行った。滴下終了後、さらに８０ ℃ で３時間反応させた後、アゾビスイソブチロニトリル０．２部をシクロヘキサノン１０部に溶解させたものを添加し、さらに８０ ℃で１時間反応を続けて、透明樹脂共重合体溶液を得た。室温まで冷却した後、透明樹脂溶液約２ｇをサンプリングして１８０ ℃ 、２０分加熱乾燥して不揮発分を測定し、先に合成した透明樹脂溶液に不揮発分が２０重量％になるようにシクロヘキサノンを添加して透明樹脂５を調製した。
【００５５】
（透明樹脂の合成例６）
反応容器にシクロヘキサノン３７０部を入れ、容器に窒素ガスを注入しながら８０ ℃ に加熱して、同温度でメタクリル酸５．０部、２−ヒドロキシエチルメタクリレート５．０部、化学式（１）の単量体としてパラクミルフェノールエチレンオキサイド変性アクリレート（東亜合成株式会社製「アクニックスM１１０」）９０．０部、２，２’-アゾビスイソブチロニトリル０．４部の混合物を２時間かけて滴下して重合反応を行った。滴下終了後、さらに８０ ℃ で３時間反応させた後、アゾビスイソブチロニトリル０．２部をシクロヘキサノン１０部に溶解させたものを添加し、さらに８０ ℃で１時間反応を続けて、透明樹脂共重合体溶液を得た。室温まで冷却した後、透明樹脂溶液約２ｇをサンプリングして１８０ ℃ 、２０分加熱乾燥して不揮発分を測定し、先に合成した透明樹脂溶液に不揮発分が２０重量％になるようにシクロヘキサノンを添加して透明樹脂６を調製した。
【００５６】
（透明樹脂の合成例７）
反応容器にシクロヘキサノン３７０部を入れ、容器に窒素ガスを注入しながら８０ ℃ に加熱して、同温度でメタクリル酸２０．０部、２−ヒドロキシエチルメタクリレート１５．０部、ベンジルメタクリレート３０．０部、n-ブチルメタクリレート１０.０部、化学式（１）の単量体としてパラクミルフェノールエチレンオキサイド変性アクリレート（東亜合成株式会社製「アクニックスM１１０」）２５．０部、２，２’-アゾビスイソブチロニトリル０．４部の混合物を２時間かけて滴下して重合反応を行った。滴下終了後、さらに８０ ℃ で３時間反応させた後、アゾビスイソブチロニトリル０．２部をシクロヘキサノン１０部に溶解させたものを添加し、さらに８０ ℃で１時間反応を続けて、透明樹脂共重合体溶液を得た。室温まで冷却した後、透明樹脂溶液約２ｇをサンプリングして１８０ ℃ 、２０分加熱乾燥して不揮発分を測定し、先に合成した透明樹脂溶液に不揮発分が２０重量％になるようにシクロヘキサノンを添加して透明樹脂７を調製した。
【００５７】
［感光性組成物の調製］
下記の要領で感光性組成物を調製した。
【００５８】
・感光性組成物１
下記の組成の混合物を均一になるように攪拌混合した後、０．５μmのフィルタで濾過して、感光性組成物１を得た。
ＳＢＮ  Ｂｌｕｅ７０１（保土ヶ谷化学社製トリアリールメタン染料）    ０．８部
透明樹脂１                                                        ３８．４部
光開始剤(チバ・スペシャルティ・ケミカルズ社製「Irg９０７」)       ３．８４部
光重合性モノマー（東亞合成社製「アロニックスＭ４０２」）          ７．６８部
シクロヘキサノン                                                ４９．２８部
【００５９】
・感光性組成物２
感光性組成物１において用いた透明樹脂１を透明樹脂２に変更した以外は同様にして感光性組成物２を得た。
【００６０】
・感光性組成物３
感光性組成物１において用いた透明樹脂１を透明樹脂３に変更した以外は同様にして感光性組成物３を得た。
【００６１】
・感光性組成物４
感光性組成物１において用いた透明樹脂１を透明樹脂４に変更した以外は同様にして感光性組成物４を得た。
【００６２】
・感光性組成物５
感光性組成物１において用いた透明樹脂１を透明樹脂５に変更した以外は同様にして感光性組成物５を得た。
【００６３】
・感光性組成物６
感光性組成物１において用いた透明樹脂１を透明樹脂６に変更した以外は同様にして感光
性組成物６を得た。
【００６４】
・感光性組成物７
感光性組成物１において用いた透明樹脂１を透明樹脂７に変更した以外は同様にして感光性組成物７を得た。
【００６５】
・感光性組成物８
下記の組成の混合物を均一になるように攪拌混合した後、０．５μmのフィルタで濾過して、感光性組成物８を得た。
ＳＢＮ  Ｂｌｕｅ７０１（保土ヶ谷化学社製トリアリールメタン染料）    ０．８部
透明樹脂２                                                      ６９．８２部
光開始剤(チバ・スペシャルティ・ケミカルズ社製「Irg９０７」)       １．７５部
光重合性モノマー（東亞合成社製「アロニックスＭ４０２」）          ３．４９部
シクロヘキサノン                                                ２４．１５部
【００６６】
・感光性組成物９
下記の組成の混合物を均一になるように攪拌混合した後、０．５μmのフィルタで濾過して、感光性組成物９を得た。
ＳＢＮ  Ｂｌｕｅ７０１（保土ヶ谷化学社製トリアリールメタン染料）    ０．８部
透明樹脂２                                                      ２０．２１部
光開始剤(チバ・スペシャルティ・ケミカルズ社製「Irg９０７」)       ５．０５部
光重合性モノマー（東亞合成社製「アロニックスＭ４０２」）        １０．１１部
シクロヘキサノン                                                ６３．８３部
【００６７】
カラーフィルタ作製用感光性組成物として、感光性組成物１〜４を実施例１〜４、
感光性組成物５〜９を比較例１〜５とした。
【００６８】
[評価項目]
（感度評価）
上記各実施例及び比較例で調製した各感光性組成物について、その感度を、以下のようにして評価を行った。
【００６９】
まず、ガラス基板上に、上記実施例及び比較例で得られた感光性組成物（１）〜（９）を膜厚２μｍになるようにスピンコート法により塗布した後乾燥させ、次に、７０ ℃ で２０ 分間のプリベークを行なった後、プロキシミティーアライナーによる近接露光方式で、５０μｍ の細線パターンを備えたフォトマスクを介して紫外線露光を行なった。露光量は１０、２０、３０、５０、８０、１００、１５０、２００、３００、４００、５００ｍＪ／ｃｍ２の１１水準とした。
【００７０】
次に、１．２５ 質量％ の炭酸ナトリウム溶液を用いてシャワー現像した後、水洗して、パターニングを完了した。得られたフィルタセグメントの膜厚を未露光・未現像部分の膜厚で割ってその残膜率を算出した。そして、横軸を露光量の常用対数、縦軸を現像後残膜率として露光感度曲線をプロットした。得られた露光感度曲線から、現像後残膜率が８５％ 以上に達する最小露光量を飽和露光量、すなわち感光性組成物の感度とし、３００ｍJ／ｃｍ２未満のものを〇とし、３００ｍJ／ｃｍ２以上のものを×判定とした。
【００７１】
（パターン形状、直線性）
ガラス基板上に、上記実施例及び比較例で得られた感光性組成物（１）〜（９）を膜厚２μｍになるようになるようにスピンコート法により塗布した後乾燥させ、その後、７０ ℃ で２０ 分間のプリベークを行なった後、プロキシミティーアライナーによる近接露光
方式により、各感光性組成物の飽和露光量で露光した。次に、１．２５ 質量％ の炭酸ナトリウム溶液を用いてシャワー現像した後、水洗して、パターニングを完了した後。クリーンオーブン中で１８０℃、２０分間焼成を行ない評価用基板とした。
【００７２】
得られたパターンの形状をＳＥＭ観察し、剥がれが無く、形状が順テーパー形状のものを○、パターンが剥がれたり、オーバーハング形状となったものを×とした。
また、直線性の評価として、パターンエッジ部の直線性が良好なものを○、現像性不良によりパターンにガタツキが見られるものを×とした。
【００７３】
（耐薬品性評価）
耐薬品性の評価としては、パターニングした試料基板を規定時間Ｎ-メチル-２-ピロリジノン（以下、ＮＭＰと記載）に浸漬し、その前後での色差ΔEabを測定した。
ΔEabが５以下の場合を０．５を越えるものを×判定とした。
【００７４】
（耐光性評価）
感光性組成物をパターニングした基板を耐光性評価装置（アトラス社製「ウェザーメータ
Ci35A」）にて１００時間、光暴露し、耐光性評価前後の色差ΔEabを測定した。
ΔEabが５以下の場合を０．５を越えるものを×判定とした。
【００７５】
[評価結果]
実施例１〜４、比較例１〜５の結果を表1に示す。
【００７６】
【表１】
2011191609.tif 000005
【００７７】
表１の結果から、以下のことが明らかである。即ち、少なくとも（Ａ）透明樹脂、（Ｂ）光重合性モノマー（Ｃ）染料、（Ｄ）光開始剤、（Ｅ）溶剤を含（１）で示されるエチレン性不飽和単量体を３０〜８０重量％含有するものを用いることで、耐光性試験での色差が小さくなるものが得られることが分かる。
一方化学式（１）で示されるエチレン性不飽和単量体の含有量が３０重量％より低くなると耐光性改善効果が十分でなく、また８０重量％を越えるとパターン直線性の不良や耐薬品性の不良が生じる結果となった。、
また、光重合性モノマーの固形分中の割合が２０％より小さいと露光感度が低下してしまい、５０％を越えるとパターン形状がオーバーハングとなり、カラーフィルタ基板の作製が困難となる。
なお、以上の実施例の耐溶剤性の評価に用いたＮＭＰは一例であり、他の溶剤を用いて
も同様の結果が得られる。
【産業上の利用可能性】
【００７８】
染料を用いることで透過率が高く、即ちカラー表示時の効率が高く、且つ耐光性に優れることから、低消費電力、長寿命で明るく鮮明なカラー画像を有するカラーディスプレイ装置を得ることができる。
【符号の説明】
【００７９】
１……カラーフィルタ
２……液晶 
３……ＴＦＴアレイ
４……バックライト
５……透明基板
６ａ……赤色着色層 
６ｂ……緑色着色層
６ｃ……青色着色層
７…ブラックマトリクス
８……オーバーコート層
９……ＴＦＴ 
１０……透明電極
１１……偏向板
１２……有機ＥＬ層 
１３……バリア層 
１４ａ……赤色発光層
１４ｂ……緑色発光層
１４ｃ……青色発光層
１５……反射陰極
１６…封止剤
【図１】
2011191609.tif 000008
【図２】
2011191609.tif 000009